(57)【特許請求の範囲】
【請求項１】
ケイ酸及び炭酸共置換リン酸カルシウム材料の調製方法であって、リン酸イオン、ケイ酸イオン、カルシウムイオン及び任意選択で炭酸イオンを含む水溶液を調製するステップを伴う水性沈殿法により、ケイ素及び任意選択で炭素を含有するリン酸カルシウム沈殿物を形成するステップであり、前記溶液中のＣａ／Ｐ及びＣａ／（Ｐ＋Ｓｉ）の比が１．６７を超えて維持される、前記ステップと、二酸化炭素及び任意選択で水及び不可避な不純物からなる雰囲気中で前記沈殿物を加熱して、ケイ酸塩及び炭酸塩共置換リン酸カルシウム材料を形成するステップとを含む方法。
【請求項２】
前記水溶液が、カルシウムイオン及び水素イオン以外のカチオンを実質的に含まない、請求項１に記載の方法。
【請求項３】
前記雰囲気が、ガス１リットル当たり０〜０．０５グラムの水を含む、請求項１又は２に記載の方法。
【請求項４】
前記沈殿物の加熱において、焼成及び／又は焼結が少なくとも４時間実施される、請求項１〜３のいずれか一項に記載の方法。
【請求項５】
前記炭酸イオンが、リン酸カルシウム格子のＢ部位、又はＢ部位及びＡ部位（水酸基部位）で置換される、請求項１〜４のいずれか一項に記載の方法。
【請求項６】
前記Ｂ部位で置換される炭酸イオンの量が、Ｃａ／Ｐモル比及び／又は添加されるケイ酸イオンの相対量を変化させることにより制御される、請求項５に記載の方法。
【請求項７】
前記Ａ部位で置換される炭酸イオンの量が、焼結温度及び焼結時間を変化させることにより制御される、請求項５又は６に記載の方法。
【請求項８】
ケイ酸イオン対炭酸イオンの比が、Ｃａ／Ｐモル比及び／又は添加されるケイ酸イオンの相対量を変化させることにより制御される、請求項１〜７のいずれか一項に記載の方法。
【請求項９】
０．５〜２．８６重量％のケイ素及び３〜１３重量％の炭酸イオンを含み、酸化カルシウム及び／又はリン酸三カルシウムの不純物相を実質的に含まず本質的に相純粋である、炭酸及びケイ酸共置換ヒドロキシアパタイト合成材料。
【請求項１０】
請求項９に記載の炭酸及びケイ酸共置換ヒドロキシアパタイト合成材料を含む生体医用材料。
【請求項１１】
１種又は複数の二次相を含む、請求項１０に記載の生体医用材料。
【請求項１２】
二次相が、リン酸三カルシウム、そのα若しくはβ多形、ケイ酸カルシウム、リン酸四カルシウム、炭酸カルシウム、酸化カルシウム、モネタイト、ブルシャイト、ピロリン酸カルシウム及びリン酸八カルシウムの１種又は複数を含む、請求項１１に記載の生体医用材料。
【請求項１３】
請求項１０〜１２のいずれか一項に記載の生体医用材料を含む、合成骨材料、骨インプラント、骨移植片、骨代替物、骨足場、充填剤、コーティング又はセメント。
【請求項１４】
Ｂ部位（リン酸）で置換された最大で２．８６重量％のケイ素（最大で９．３７重量％のケイ酸塩）及びヒドロキシアパタイト構造のＢ部位（リン酸）又はＢ部位及びＡ部位（それぞれリン酸及び水酸基）で置換された最大で１３重量％の炭酸イオンを含む、焼成／焼結され、本質的に単相のケイ酸塩及び炭酸塩共置換ヒドロキシアパタイト材料の調製方法であって、（ａ）それぞれがケイ酸イオン、リン酸イオン及び任意選択の炭酸イオンを含む１種又は複数の水溶液を調製するステップであり、前記溶液がカルシウムイオン及び水素イオン以外のカチオンを実質的に含まない、前記ステップと、（ｂ）カルシウム含有化合物を含む水溶液又は懸濁液を調製するステップと、（ｃ）（ａ）の（１種又は複数の）溶液を（ｂ）の溶液又は懸濁液と混合して、それにより沈殿物を形成するステップであり、Ｃａ／Ｐ及びＣａ／（Ｐ＋Ｓｉ）の比が１．６７を超えて維持される、前記ステップと、（ｄ）（ｃ）で形成された沈殿物を回収及び乾燥するステップと、（ｅ）ガス１リットル当たり０〜０．０５グラムの水を含む二酸化炭素の雰囲気中で、１００℃〜１５００℃の温度で（ｄ）の乾燥沈殿物を焼成及び／又は焼結して、本質的に単相のケイ酸塩及び炭酸塩共置換ヒドロキシアパタイト材料を形成するステップとを含む方法。
【発明の詳細な説明】
【発明の詳細な説明】
【０００１】
本発明は、骨置換用合成材料などの生体医用材料に関する。特に、本発明は、炭酸及びケイ酸共置換リン酸カルシウム材料及びその調製方法に関する。
【０００２】
老齢化と、より大きな生活の質への期待との複合的な影響により、損傷した骨及び関節の置換又は強化用の整形外科インプラントに対する世界的需要が増大している。骨移植では、現在の標準的方法は、自家移植片及び同種移植片の使用を含むが、この方法は、供給及び硬度における制限により、非理想的であると認識されつつある。３０年以上の間、伝統的骨移植片を代替又は増量するための骨移植片代替物としてのセラミックスの使用が検討されてきた。特に、ヒドロキシアパタイトなどのリン酸カルシウムは、その骨伝導性により奨励されてきた。
【０００３】
したがって、外科的技術及び医学知識が進歩し続けるのに伴い、骨置換用合成材料に対する要求が増大している。その結果、関節及び顔面の再建などの、耐荷重及び非耐荷重の骨欠損の両方の充填用の骨置換用合成材料の開発への興味が増大しつつある。
【０００４】
ヒドロキシアパタイトの結晶構造と骨の無機質の間の類似性と関連するヒドロキシアパタイトの生体適合性は、骨欠損部の強化用材料としてのヒドロキシアパタイトへの大きな興味をもたらした。無機質のアパタイト群は、リン酸カルシウムに基づいており、化学量論的ヒドロキシアパタイトは、１．６７のＣａ／Ｐモル比を有する。ヒドロキシアパタイトは、化学式Ｃａ１０（ＰＯ４）６（ＯＨ）２を有する。合成ヒドロキシアパタイトは、多孔質、粒状、プラズマ溶射及び高密度な形態の骨置換材料として使用されていると報告されている。研究は、ヒドロキシアパタイトが、人骨の主要な無機成分と構造的に類似であることを示している。合成アパタイトと生体ヒドロキシアパタイトの間の違いにより、合成アパタイトは生体ヒドロキシアパタイトより生物学的活性が低く、強度が低い。生体ヒドロキシアパタイトは、３〜７ｗｔ％という相当量の炭酸塩、並びにナトリウム、カリウム及びマグネシウムを含めた、微量の他の要素を含有することが示された。炭酸基が、２種の部位、リン酸基部位（Ｂ−部位）及び水酸化部位（Ａ−部位）で置換し得るという証拠があり、生体アパタイトは、主にＢ型のアパタイトである。
【０００５】
ケイ素は、生体硬組織の発達及び成長に対して、少量で顕著な影響を有することが示された。ラット及びマウスの幼若骨の類骨などの活性成長領域に、ケイ素が局在することが示された。骨形成に対するケイ素の重要性は、ガラスセラミック及びセラミックを含有する生体活性ケイ酸塩の正の特性によりさらに裏付けられる。ケイ素は、リン酸基部位（Ｂ部位）でヒドロキシアパタイト格子に入ると考えられている。ケイ素は、ケイ素イオン又はケイ酸イオンとして存在及び／又は置換すると考えられている。ＰＣＴ／ＧＢ９７／０２３２５は、ケイ酸置換ヒドロキシアパタイト材料について記載している。
【０００６】
本発明は、先行技術に伴う問題の少なくともいくつかを扱うこと、及び様々な共置換リン酸カルシウム材料に基づいた新規な生体医用材料の提供を目的とする。
【０００７】
従って、本発明は、ケイ酸塩及び炭酸塩共置換リン酸カルシウム材料の調製方法であって、その溶液中のＣａ／Ｐ及びＣａ／（Ｐ＋Ｓｉ）の比が約１．６７以上に維持される、リン酸イオン、ケイ酸イオン、カルシウムイオン及び任意選択で炭酸イオンを含む水溶液の調製を伴う水性沈殿法により、ケイ素及び任意選択で炭素を含有するリン酸カルシウム沈殿物を形成すること、並びに炭素及び酸素を含む雰囲気中で該沈殿物を加熱して、ケイ酸塩及び炭酸塩共置換リン酸カルシウム材料を形成することを含む方法を提供する。
【０００８】
本発明について、次にさらに記載する。以下の文章では、本発明の様々な態様／実施形態をより詳細に規定する。そのように規定する各態様／実施形態は、明確に反対のことを示さない限り、任意の他の態様／実施形態又は複数の態様／実施形態と組み合わせてもよい。特に、好ましい又は有利なものとして示す任意の特徴は、好ましい又は有利なものとして示す任意の他の（１種又は複数の）特徴と組み合わせてもよい。
【０００９】
該リン酸カルシウム材料は、一般に、アパタイト、より好ましくはヒドロキシアパタイトを含むであろう。該リン酸カルシウム材料は、単相材料又は本質的に単相の材料であることが好ましい。
【００１０】
疑義を回避するために、本明細書で使用するケイ酸置換という用語は、ケイ素置換も包含する。同様に、本明細書で使用するケイ素置換という用語は、ケイ酸置換も包含する。この解釈は、炭酸置換及び炭素置換に等しく当てはまる。
【００１１】
置換されるという用語により、ケイ酸／炭酸イオンが、先行技術とは対照的に、アパタイト結晶格子へ置換され、単に添加されるわけではないことを意味する。
【００１２】
疑義を回避するために、本明細書でケイ酸／炭酸イオンの百分率を使用する場合、これらの百分率は重量換算である。
【００１３】
該水溶液は、非生体適合性カチオンを実質的に含まないことが有利である。該水溶液は、カルシウムイオン及び水素イオン以外のカチオンを実質的に含まないことが好ましい。
【００１４】
該水溶液が炭酸イオンを含有することが好ましいが、該水溶液は、炭酸イオンを含んでいてもいなくてもよい。このことが、より多くの炭酸イオンの、その構造への置換を促進する。
【００１５】
該沈殿物は、通常、加熱ステップの前に回収及び乾燥する場合も出てくる。
【００１６】
該沈殿物が加熱される雰囲気は、二酸化炭素及び任意選択で水蒸気も含むことが好ましい。その雰囲気は、好ましくはガス（例えば、二酸化炭素）１リットル当たり０〜０．０５グラムの水、さらに好ましくはガス１リットル当たり０．００５〜０．０５グラムの水を含む。そのような雰囲気中での沈殿物の加熱は、所望の共置換材料の取得を促進することが見出された。例えば、窒素及び空気などの他の少量のガスも、その雰囲気中に存在してもよい。好ましい実施形態では、ガスは、不可避な不純物と共に、二酸化炭素及び任意選択で水のみを含む。
【００１７】
該水溶液のｐＨは、アルカリ性に維持されることが有利である。特に、該水溶液のｐＨは、好ましくは７より高い、より好ましくは９〜１２、さらにより好ましくは約１０である。該溶液のｐＨを所望のｐＨに調整するために、アルカリが該溶液へ添加されることが好ましい。アルカリは、例えば、水酸化アンモニウム又はアンモニアでもよい。
【００１８】
加熱ステップは、一般に１００℃〜１５００℃、好ましくは６００〜１２００℃、より好ましくは９００〜１１００℃の温度で、一般に該沈殿物の焼成及び／又は焼結を含むであろう。
【００１９】
該沈殿物の焼成及び／又は焼結の間、該沈殿物の一部又は実質的に全てが、例えば、酸化カルシウム及び／又はリン酸三カルシウムの不純物相を実質的に有さない、本質的に相純粋な（ｐｈａｓｅ−ｐｕｒｅ）ケイ酸塩及び炭酸塩共置換リン酸カルシウム合成材料（例えば、ヒドロキシアパタイト）に変化することが好ましい。
【００２０】
焼成及び／又は焼結は、一般に、最大で１２０時間、好ましくは１０分〜４時間実施する。しかし、焼成及び／又は焼結は、さらなるＡ型炭酸イオン置換（ＯＨ部位で、他の置換イオンとは別に起こる）が所望される場合、少なくとも４時間実施してもよい。
【００２１】
本発明による方法は、最大で約２．８６重量％のケイ素と当量の約９．３７重量％のケイ酸イオン（ＳｉＯ４４−）、及び最大で約１３重量％の炭酸イオン（ＣＯ３２−）を含む材料の形成を可能にする。その材料、例えば、焼成／焼結製品は、これらのレベルで本質的に相純粋であることが好ましい。
【００２２】
本発明による方法は、少なくとも０．１重量％のケイ素を含む材料をもたらすことが好ましい。これは、約０．３％のケイ酸イオン（ＳｉＯ４４−）に相当する。より好ましくは、その材料は、少なくとも０．３％のケイ素、より好ましくは少なくとも０．５％、さらにより好ましくは少なくとも０．７％を含む。ケイ素の好ましい範囲は、０．１〜２．８％、より好ましくは０．３〜２％、最も好ましくは０．５〜１．６％である。
【００２３】
本発明による方法は、少なくとも０．５重量％の炭酸イオン（ＣＯ３２−）、より好ましくは少なくとも１％の炭酸イオン、さらにより好ましくは少なくとも１．５％の炭酸イオンをもたらすことが好ましい。炭酸イオンの好ましい範囲は、１〜９％、より好ましくは２〜８％、最も好ましくは３〜７％である。
【００２４】
ケイ酸イオンは、一般に、リン酸カルシウム格子のＢ部位（リン酸基部位、ＰＯ４３−）で置換される。炭酸イオン（ＣＯ３２−）も、一般に、リン酸カルシウム格子のＢ部位、又はＢ部位及びＡ部位（ＯＨ、水酸基部位）で置換される。該イオンは、該格子で置換され、このことは、該材料の単なるドーピングとは異なる。
【００２５】
Ｂ部位で置換される炭酸イオンの量は、Ｃａ／Ｐモル比及び／又は添加されるケイ酸イオンの相対量を変化させることにより制御し得る。例えば、Ｃａ／（Ｐ＋Ｓｉ）＝１．７２、並びに１０モルのＣａ、５．６２モルのＰ及び０．１９モルのＳｉに関しては、これは、Ｂ部位の０．１９モルの炭酸イオン、又は約１．２ｗｔ％の炭酸イオンに相当する。同様に、Ｃａ／（Ｐ＋Ｓｉ）＝１．７６、並びに１０モルのＣａ、５．３６モルのＰ及び０．３２モルのＳｉに関しては、これは、Ｂ部位の０．３２モルの炭酸イオン、又は約１．９ｗｔ％の炭酸イオンに相当する。
【００２６】
Ａ部位で置換される炭酸イオンの量は、焼結温度及び焼結時間を変化させることにより制御し得る。
【００２７】
共置換リン酸カルシウム材料中の、ケイ酸イオン対炭酸イオンの比は、一般に、１：９９〜９９：１の範囲、好ましくは約５０：５０である。
【００２８】
ケイ酸イオン対炭酸イオンの比は、Ｃａ／Ｐモル比及び／又は添加されるケイ酸イオンの相対量を変化させることにより制御し得る。例えば、Ｃａ／（Ｐ＋Ｓｉ）＝１．７６、並びに１０モルのＣａ、５．３６モルのＰ及び０．３２モルのＳｉ（約２．９ｗｔ％のケイ酸イオン）に関しては、これは、Ｂ部位の０．３２モルの炭酸イオン、又は約１．９ｗｔ％の炭酸イオンに相当する。同様に、Ｃａ／（Ｐ＋Ｓｉ）＝１．７６、並びに１０モルのＣａ、５．３６モルのＰ及び０．１６モルのＳｉ（約１．５ｗｔ％のケイ酸イオン）に関しては、これは、Ｂ部位の０．４８モルの炭酸イオン、又は約２．９ｗｔ％の炭酸イオンに相当する。同様に、Ｃａ／（Ｐ＋Ｓｉ）＝１．７６、並びに１０モルのＣａ、５．３６モルのＰ及び０．４８モルのＳｉ（約４．４ｗｔ％のケイ酸イオン）に関しては、これは、Ｂ部位の０．１６モルの炭酸イオン、又は約１．０ｗｔ％の炭酸イオンに相当する。  
【００２９】
本発明の方法により生成される材料は、様々なカチオンによりさらなる置換を受けてもよい。例えば、カルシウムイオンの一部は、例えば、マグネシウム、ストロンチウム、ナトリウム及びイットリウムイオンの１種又は複数により置換し得る。そのような置換は、リン酸基部位及び水酸基部位で起こるケイ酸／炭酸置換に対して非依存的又は依存的に発生し得る。
【００３０】
本発明の方法は、水性沈殿を伴う。水性沈殿は、（ｉ）水素イオン及び任意選択のカルシウムイオン以外のカチオンを実質的に含まない、リン酸イオンの供給源、ケイ酸イオンの供給源及び任意選択で炭酸イオンの供給源を含む（１種又は複数の）水溶液を調製すること、（ｉｉ）カルシウム含有化合物を含む水溶液又は懸濁液を調製すること、（ｉｉｉ）（ｉ）の（１種又は複数の）水溶液を（ｉｉ）の水溶液又は懸濁液と混合することを含むことが好ましい。
【００３１】
混合は、反応物が反応する条件下で実施され、それにより、ケイ酸イオン及び任意選択で炭酸イオンを含むリン酸カルシウム沈殿物を生じる。
【００３２】
それぞれがリン酸イオン、ケイ酸イオン及び任意選択の炭酸イオンの１種又は複数を含む２種以上の溶液は、カルシウム含有化合物の水溶液又は懸濁液へ個別に添加し得る。
【００３３】
それぞれがリン酸イオン、ケイ酸イオン及び任意選択の炭酸イオンの１種又は複数を含む２種以上の溶液は、カルシウム含有化合物の水溶液又は懸濁液へ同時に添加してもよい。
【００３４】
換言すると、該溶液は、個別の溶液として、又は組合せとして調製し得る。
【００３５】
（１種又は複数の）該水溶液は、炭酸及び／又はその塩を含む、炭酸イオンの供給源を含むことが好ましい。炭酸及び／又はその塩を含む（１種又は複数の）該水溶液は、炭素及び酸素を含有するガス（例えば、二酸化炭素）を水に通過させることにより形成し得る。
【００３６】
（１種又は複数の）該水溶液中のリン酸イオンの供給源は、リン酸及び／又はその塩を含むことが好ましい。より好ましくは、リン含有化合物は、リン酸及び／又はリン酸アンモニウムの一方又は両方から選択される。
【００３７】
（１種又は複数の）該水溶液中のケイ酸イオンの供給源は、ケイ素又はケイ酸を含有する化合物を含むことが好ましい。その例として、オルトケイ酸テトラエチル及び酢酸ケイ素などのカルボン酸ケイ素が挙げられる。
【００３８】
カルシウム含有化合物は、カルシウム塩を含むことが好ましい。カルシウム塩は、水酸化カルシウム、酸化カルシウム、塩化カルシウム、硝酸カルシウム及び硝酸カルシウム水和物の１種又は複数から選択することが好ましい。
【００３９】
炭素及び酸素含有ガス（例えば、二酸化炭素）は、ステップ（ｉ）、ステップ（ｉｉ）及び／又はステップ（ｉｉｉ）の溶液を通過させることが好ましい。
【００４０】
本発明による方法の一実施形態では、最終製品中の炭酸イオンは、沈殿生成物が少なくとも１．６７のＣａ／（Ｐ＋Ｓｉ）モル比を有するように、加熱ステップの間にのみ導入される。換言すると、沈殿は、添加された任意の炭酸イオンの非存在（又は実質的非存在）下で実施される。加熱ステップは、ＣＯ２雰囲気又はＣＯ２／Ｈ２Ｏ雰囲気中での焼成又は焼結を含んでもよい。さらに、リン酸イオン（以降は「Ｐ」）の供給源（例えば、リン酸溶液）及びケイ酸イオン（以降は「Ｓ」）の供給源（例えば、ＴＥＯＳ溶液）は、同時又は個別に、Ｓの前にＰ、又はＰの前にＳを添加し得る。さらに、炭酸イオン（以降は「Ｃ」）の供給源（例えば、炭酸水溶液）は、Ｐ及び／又はＳ溶液のいずれか又は両方へ添加することができ、或いは、カルシウム含有化合物の溶液／懸濁液へ添加し得る。さらに、Ｓ溶液は、Ｐ溶液の添加（Ｃ溶液の有無にかかわらず）の前に、カルシウム含有化合物の溶液／懸濁液へ添加し得る。
【００４１】
別の実施形態では、ステップ（ｉ）の水溶液は、二酸化炭素を水に吹き込んで炭酸を形成し、次いで、そこへＰ溶液（例えば、Ｈ３ＰＯ４）及び／又はＳ溶液（例えば、ＴＥＯＳ）を添加すること、或いは高圧下で二酸化炭素を水へ添加し、次いで、Ｐ溶液及び／又はＳ溶液を添加することにより調製し得る。一般に、Ｐ及びＳは、反応用のＰＯ４３−及びＳｉＯ４４−イオンを用意するために、炭酸の溶液へ添加する場合も出てくる。
【００４２】
別の実施形態では、ステップ（ｉ）の水溶液は、二酸化炭素をＰ及び／又はＳの溶液に吹き込んで、その場でＣＯ３２−イオンを形成すること、或いは圧力下で該溶液へ二酸化炭素を添加することにより調製し得る。さらに、二酸化炭素は、蒸発時に該溶液を炭酸塩化する固体として導入し得る。
【００４３】
ステップ（ｉ）の溶液は、ステップ（ｉｉ）でカルシウム含有化合物の水溶液又は懸濁液と混合される。このことは、全ての実施形態に当てはまる。例えば、硝酸カルシウム（Ｃａ（ＮＯ３）２）の溶液又は水酸化カルシウム（Ｃａ（ＯＨ）２）の懸濁液を使用し得る。好ましくは、混合は、ステップ（ｉ）の溶液の、カルシウム含有化合物の溶液／懸濁液への滴下により実施する場合も出てくる。しかし、該溶液及び懸濁液のバルク混合は、沈殿反応を生じるために組み合わせる混合物が激しく撹拌されるならば、着手してもよい。  
【００４４】
Ｐ＋Ｓ＋Ｃ溶液（すなわち、「完全な」溶液）の、カルシウム含有溶液／懸濁液への添加の代替として、Ｐ溶液及びＳ溶液は、独立的、同時（２つの別々の容器から）又は順々に添加してもよい。これらの２種の溶液は、両方が予め炭酸塩化されていても、２種の溶液の一方のみが予め炭酸塩化されていてもよく、或いはどちらも予め炭酸塩化されていなくてもよい。一部の条件下では、ＣａＣＯ３の形成を促進することになり得るが、カルシウム溶液／懸濁液が炭酸塩化されるように、任意の上述の組合せを変更することが、さらなる選択肢である。
【００４５】
混合ステップ（ｉｉ）の間、二酸化炭素は、該混合物に吹き込み得る。
【００４６】
カルシウム含有溶液／懸濁液及びリン含有溶液中の、Ｐに対するＣａの比は、混ぜ合わせると、１．６７以上に維持される。
【００４７】
反応物の添加の間及び／又は添加の完了後、該混合物のｐＨは、必要であれば調整し得る。アルカリｐＨが該方法にとって有利であり、所望の沈殿物を得るために、ｐＨ１０〜１２が特に好ましい。ｐＨは、例えば、アンモニア、又は水酸化アンモニウムなどの別の好適なアルカリの添加により調整し得る。このようにアンモニア又は別のアルカリが添加されると、それを最終製品から取り除くために、適切なステップを踏むことが好ましい。  
【００４８】
例えば、濾過及び乾燥、又は噴霧乾燥による回収後の、該方法のステップ（ｉｉｉ）の沈殿物は、湿潤又は乾燥の二酸化炭素雰囲気中で焼成／焼結し得る。特に、乾燥沈殿物は、１００〜１５００℃、好ましくは６００〜１２００℃の範囲の温度で、ガス１リットル当たり最大で０．０５グラムの水（好ましくはガス１リットル当たり０．０１〜０．０５グラムの水）を含有する二酸化炭素中で焼結／焼成し得る。焼結時間は、一般に、最大で１２０時間、好ましくは１０分〜４時間であろう。さらなるＡ型炭酸イオン置換（ＯＨ部位で、ｚＣＯ３←→２ｚＯＨ−により他の置換とは別に起こる）が所望される場合、より長い焼結時間（＞４時間）を使用し得る。
【００４９】
炉の特定の構成、例えば高圧炉により、大気圧より僅かに高い圧力が発生すると見込まれるが、焼結は、一般に、大気圧、すなわち、圧力を課されていない状態で実施する場合も出てくる。
【００５０】
前述したように、炭酸イオンは、沈殿段階で導入される必要はないが、代わりに、１．６７を超えるＣａ／（Ｐ＋Ｓｉ）モル比を用いて沈殿物を形成し、次いで回収した沈殿物をＣＯ２雰囲気又はＣＯ２／Ｈ２Ｏ雰囲気中で加熱することによりＢ部位（及び場合によりＡ部位も）で炭酸イオンの置換が導入される。しかし、一般に、炭酸イオンは、該方法の両方の段階で導入する場合も出てくる。
【００５１】
本発明の方法の一態様では、生成される炭酸／ケイ酸共置換リン酸カルシウム組成物は、一般に、Ｂ部位で置換された最大で約２．８６重量％のケイ素（最大で約９．３７重量％のＳｉＯ４４−と当量）、並びにヒドロキシアパタイト構造のＢ部位又はＢ部位及びＡ部位で置換された約１３重量％のＣＯ３２−イオンを含む。一般に、Ａ部位及びＢ部位での炭酸置換の量は、類似であると見込まれるが、Ｂ部位での炭酸置換の量は、指定されたＣａ／（Ｐ＋Ｓｉ）モル比（（Ｃａ／Ｐ＋Ｓｉ）比が大きくなると、Ｂ型炭酸置換が多くなると見込まれる）により主に制御され、一方で、Ａ部位での炭酸置換の量は、焼結時間及び焼結温度（焼結時間が長くなると、Ａ型炭酸置換が多くなると見込まれる）により制御し得る。
【００５２】
本発明の方法により生成されるケイ酸塩／炭酸塩共置換ヒドロキシアパタイト組成物は、Ｃａ２＋及びＨ＋以外のカチオンの実質的非存在下で調製することが好ましい。したがって、該組成物は、その構造で置換される、Ｎａ＋又はＮＨ４＋などの他のカチオンを含有せず、したがって、生体適合性である。
【００５３】
本発明に従って生成されるケイ酸塩／炭酸塩共置換ヒドロキシアパタイト組成物は、ヒドロキシアパタイトが使用されるどの用途、例えば、金属性インプラント上でのプラズマ噴射コーティングの形成、多孔質セラミック骨代替物の形成、高密度ポリエチレンなどの高分子材料を用いた複合材料の調製でも、骨欠損を埋める又は充填するための粒剤又はビーズとして、クロマトグラフィーで使用するための材料又は吸着による重金属の除去などの精製法で使用するための材料として、或いは触媒として使用し得る。
【００５４】
本発明は、ヒドロキシアパタイトなどの、単相又は本質的に単相の炭酸及びケイ酸共置換リン酸カルシウム材料の調製のための、信頼できて経済的な方法を提供する。該方法により生成される炭酸及びケイ酸共置換リン酸カルシウム材料は、単一のヒドロキシアパタイト様の相が必要とされるとき、焼成／焼結時にリン酸三カルシウム及び酸化カルシウムなどの望ましくない二次相に分解しないと見込まれるように、熱的に安定であることが見出された。さらに、該方法により生成される材料が、熱処理の間にヒドロキシアパタイト構造中に置換された炭酸イオンの相当量を失わないことが見出された。
【００５５】
別の実施形態では、本発明は、炭酸及びケイ酸共置換リン酸カルシウム合成材料を提供し、前記材料は、最大で約２．８６重量％のケイ素（すなわち、最大で約９．３７重量％のケイ酸イオン）及び最大で約１３重量％の炭酸イオンを含み、酸化カルシウム及び／又はリン酸三カルシウムの不純物相を実質的に含まず、本質的に相純粋である。Ｃａ／Ｐ比は、少なくとも１．６７であることが好ましい。
【００５６】
本発明の炭酸及びケイ酸共置換リン酸カルシウム合成材料は、少なくとも０．１重量％のケイ素を含むことが好ましい。これは、約０．３％のケイ酸イオン（ＳｉＯ４４−）に相当する。より好ましくは、該材料は、少なくとも０．３％のケイ素、より好ましくは少なくとも０．５％、さらにより好ましくは少なくとも０．７％を含む。ケイ素の好ましい範囲は、０．１〜２．８％、より好ましくは０．３〜２％、最も好ましくは０．５〜１．６％である。
【００５７】
本発明の炭酸及びケイ酸共置換リン酸カルシウム合成材料は、好ましくは少なくとも０．５重量％の炭酸イオン（ＣＯ３２−）、より好ましくは少なくとも１％の炭酸イオン、さらにより好ましくは少なくとも１．５％の炭酸イオンを含む。炭酸イオンの好ましい範囲は、１〜９％、より好ましくは２〜８％、最も好ましくは３〜７％である。
【００５８】
リン酸カルシウム材料は、好ましくはヒドロキシアパタイトであり、ケイ酸イオンは、一般に、Ｂ部位（リン酸）で置換されており、炭酸イオンは、一般にヒドロキシアパタイト構造のＢ部位又はＢ部位及びＡ部位（水酸基部位）で置換されている。
【００５９】
本質的に相純粋な材料が必要とされる本発明の一実施形態では、該材料の相純度は、好ましくは少なくとも９５％、より好ましくは少なくとも９７％、さらにより好ましくは少なくとも９８％、さらにより好ましくは少なくとも９９％である。この場合、該材料は、二次相を実質的に全く含まない。しかし、不可避な不純物が存在し得ることは理解されよう。理解されるように、該生体医用材料の相純度は、従来のＸ線回析技法により測定し得る。代替実施形態では、炭酸カルシウムなどの生体適合性の不純物／二次相が生成されるという当然の結果と共に、より高レベルの置換をなし得る。
【００６０】
本発明は、本明細書に記載の炭酸及びケイ酸共置換ヒドロキシアパタイト合成材料を含む生体医用材料も提供する。
【００６１】
上述したように、該生体医用材料は、本質的に相純粋であるか、又は、所望の場合、１種又は複数の二次相を含み得る。二次相の例として、リン酸三カルシウム、そのα若しくはβ多形、ケイ酸カルシウム、リン酸四カルシウム、炭酸カルシウム、酸化カルシウム、モネタイト（ｍｏｎｅｔｉｔｅ）、ブルシャイト（ｂｒｕｓｈｉｔｅ）、ピロリン酸カルシウム及びリン酸八カルシウムの１種又は複数が挙げられる。上述のレベルを超えてケイ酸塩及び炭酸塩の含量を増加すると、そのような二次相を生成する傾向がある。
【００６２】
本発明による生体医用材料は、合成骨材料、骨インプラント、骨移植片、骨代替物、骨足場、充填剤、コーティング又はセメントとして使用し得る。該生体医用材料は、多孔質又は非多孔質の形態で提供し得る。該生体医用材料は、複合材料の形態、例えば、生体適合性高分子と共に提供し得る。
【００６３】
本発明について、以下の非限定的実施例を参照しながらさらに記載する。
本発明について、以下の実施例及び添付の図面を参照しながら、さらに記載する。
【００６４】
実施例１
Ｃａ１０｛（ＰＯ４）６−２ｘ（ＳｉＯ４）ｘ（ＣＯ３）ｘ｝［（ＯＨ）２］又は加熱時にＣａ１０｛（ＰＯ４）６−２ｘ（ＳｉＯ４）ｘ（ＣＯ３）ｘ｝［（ＯＨ）２−２ｙ（ＣＯ３）ｙ］、式中、ｘ＝０．３
約２０グラムの炭酸カルシウム粉末（ＣａＣＯ３）（９９＋％Ａ．Ｃ．Ｓ．）を９００°で１６時間より長く加熱し、炭酸塩を追い出し、酸化カルシウム（ＣａＯ）を残した。
５．６０７７ｇのＣａＯを２００ｍｌの脱イオン水に分散させることにより、水酸化カルシウムの懸濁液を調製した。さらなる反応の前にこの懸濁液を１５分撹拌して、溶液Ａを形成した。
０．５リットルの脱イオン水に、３０分間にわたって二酸化炭素（ＣＯ２）ガスを吹き込み、その間、該溶液のｐＨは、約７から約４へ低下した。０．６３７７ｇ（０．００３Ｍ）を２００ｍｌのＣＯ２処理水に溶解することによりオルトケイ酸テトラエチル（ＴＥＯＳ、９８％）の溶液を調製して、溶液Ｂを形成した。
６．２３１８ｇ（０．０５４Ｍ）のＨ３ＰＯ４（８５％アッセイ）を２００ｍＬの脱イオン水に添加することによりリン酸（Ｈ３ＰＯ４）溶液を調製し、溶液Ｃを形成した。
溶液Ｂ及びＣを分離フラスコで混合し、溶液Ａに同時に滴下し、定常的に撹拌した。溶液Ｂ及びＣの添加は、約４時間かかり、室温で実施した。この添加の間、その混合物のｐＨは、必要であればアンモニア溶液（Ｓ．Ｇ．０．８８、３５％）を使用して、１０．５と１２．５の間に維持した。溶液Ｂ及びＣの添加後、その混合物を、さらに１時間撹拌し、次いで、撹拌せずに終夜熟成させた。熟成した混合物を濾過し、脱イオン水各１００ｍｌを用いてその濾過ケーキを２回洗浄して、全ての残留アンモニアを除去した。得られた濾過ケーキを９０℃で終夜乾燥させた。乾燥した濾過ケーキを破砕及び粉砕して細粉にした。炉のプログラムを５℃分−１の加熱速度で９００℃に設定した状態で、水に吹き込んだＣＯ２ガス中で９００℃で２時間、その試料を焼成／焼結した。９００℃に達すると、その温度を２時間維持してから室温まで冷却した（１０℃分−１）。
ＸＲＤパターンの例を図１に示す。
【００６５】
実施例２
Ｃａ１０［（ＰＯ４）６−２ｘ（ＳｉＯ４）ｘ（ＣＯ３）ｘ］［（ＯＨ）２］又は加熱時にＣａ１０［（ＰＯ４）６−２ｘ（ＳｉＯ４）ｘ（ＣＯ３）ｘ］［（ＯＨ）２−２ｙ（ＣＯ３）ｙ］、式中、ｘ＝０．６
約２０グラムの炭酸カルシウム粉末（ＣａＣＯ３）（９９＋％Ａ．Ｃ．Ｓ．）を９００°で１６時間より長く加熱し、炭酸塩を追い出し、酸化カルシウム（ＣａＯ）を残した。
５．６０７７ｇ（０．１モル）のＣａＯを２００ｍｌの脱イオン水に分散させることにより、水酸化カルシウムの懸濁液を調製した。さらなる反応の前にこの懸濁液を１５分撹拌して、溶液Ａを形成した。
０．５リットルの脱イオン水に、３０分間にわたって二酸化炭素（ＣＯ２）ガスを吹き込み、その間、該溶液のｐＨは、約７から約４へ低下した。１．２７５５ｇ（０．００６モル）を２００ｍｌのＣＯ２処理水に溶解することによりオルトケイ酸テトラエチル（ＴＥＯＳ、９８％）の溶液を調製して、溶液Ｂを形成した。
５．５３３８ｇ（０．０４８モル）のＨ３ＰＯ４（８５％アッセイ）を２００ｍＬの脱イオン水に添加することによりリン酸（Ｈ３ＰＯ４）溶液を調製し、溶液Ｃを形成した。
溶液Ｂ及びＣを分離フラスコで混合し、溶液Ａに同時に滴下し、定常的に撹拌した。溶液Ｂ及びＣの添加は、約４時間かかり、室温で実施した。この添加の間、その混合物のｐＨは、必要であればアンモニア溶液（Ｓ．Ｇ．０．８８、３５％）を使用して、１０．５から１２．５の間に維持した。溶液Ｂ及びＣの添加後、その混合物を、さらに１時間撹拌し、次いで、撹拌せずに終夜熟成させた。熟成した混合物を濾過し、脱イオン水各１００ｍｌを用いてその濾過ケーキを２回洗浄して、全ての残留アンモニアを除去した。得られた濾過ケーキを９０℃で終夜乾燥させた。乾燥した濾過ケーキを破砕及び粉砕して細粉にした。ＣＯ２ガス中で９００℃で２時間、炉のプログラムを５℃分−１の加熱速度で９００℃に設定した状態で、その試料を焼成／焼結し、水に吹き込んだ。９００℃に達すると、その温度を２時間維持してから室温まで冷却した（１０℃分−１）。
ＸＲＤパターンの例を図２に示す。
【００６６】
実施例３
Ｃａ１０［（ＰＯ４）６−ｘ−ｚ（ＳｉＯ４）ｘ（ＣＯ３）ｚ］［（ＯＨ）２］又は加熱時にＣａ１０［（ＰＯ４）６−ｘ−ｚ（ＳｉＯ４）ｘ（ＣＯ３）ｚ］［（ＯＨ）２−２ｙ（ＣＯ３）ｙ］、式中、ｘ＝０．２及びｚ＝０．４
約２０グラムの炭酸カルシウム粉末（ＣａＣＯ３）（９９＋％Ａ．Ｃ．Ｓ．）を９００℃で１６時間より長く加熱し、炭酸塩を追い出し、酸化カルシウム（ＣａＯ）を残した。
５．６０７７ｇ（０．１モル）のＣａＯを２００ｍｌの脱イオン水に分散させることにより、水酸化カルシウムの懸濁液を調製した。さらなる反応の前にこの懸濁液を１５分撹拌して、溶液Ａを形成した。
０．５リットルの脱イオン水に、３０分間にわたって二酸化炭素（ＣＯ２）ガスを吹き込み、その間、該溶液のｐＨは、約７から約４へ低下した。０．４２５２ｇ（０．００２モル）を２００ｍｌのＣＯ２処理水に溶解することによりオルトケイ酸テトラエチル（ＴＥＯＳ、９８％）の溶液を調製して、溶液Ｂを形成した。
６．２２５６ｇ（０．０５４モル）のＨ３ＰＯ４（８５％アッセイ）を２００ｍＬの脱イオン水に添加することによりリン酸（Ｈ３ＰＯ４）溶液を調製し、溶液Ｃを形成した。
溶液Ｂ及びＣを分離フラスコで混合し、溶液Ａに同時に滴下し、定常的に撹拌した。溶液Ｂ及びＣの添加は、約４時間かかり、室温で実施した。この添加の間、その混合物のｐＨは、必要であればアンモニア溶液（Ｓ．Ｇ．０．８８、３５％）を使用して、１０．５と１２．５の間に維持した。溶液Ｂ及びＣの添加後、その混合物を、さらに１時間撹拌し、次いで、撹拌せずに終夜熟成させた。熟成した混合物を濾過し、脱イオン水各１００ｍｌを用いてその濾過ケーキを２回洗浄して、全ての残留アンモニアを除去した。得られた濾過ケーキを９０℃で終夜乾燥させた。乾燥した濾過ケーキを破砕及び粉砕して細粉にした。ＣＯ２ガス中で９００℃で２時間、炉のプログラムを５℃分−１の加熱速度で９００℃に設定した状態で、その試料を焼成／焼結し、水に吹き込んだ。９００℃に達すると、その温度を２時間維持してから室温まで冷却した（１０℃分−１）。
ＸＲＤパターンの例を図３に示す。
【００６７】
実施例４
Ｃａ１０［（ＰＯ４）６−ｘ−ｚ（ＳｉＯ４）ｘ（ＣＯ３）ｚ］［（ＯＨ）２］又は加熱時にＣａ１０［（ＰＯ４）６−ｘ−ｚ（ＳｉＯ４）ｘ（ＣＯ３）ｚ］［（ＯＨ）２−２ｙ（ＣＯ３）ｙ］、式中、ｘ＝０．４、ｚ＝０．２
約２０グラムの炭酸カルシウム粉末（ＣａＣＯ３）（９９＋％Ａ．Ｃ．Ｓ．）を９００℃で１６時間より長く加熱し、炭酸塩を追い出し、酸化カルシウム（ＣａＯ）を残した。
５．６０７７ｇ（０．１モル）のＣａＯを２００ｍｌの脱イオン水に分散させることにより、水酸化カルシウムの懸濁液を調製した。さらなる反応の前にこの懸濁液を１５分撹拌して、溶液Ａを形成した。
０．５リットルの脱イオン水に、３０分間にわたって二酸化炭素（ＣＯ２）ガスを吹き込み、その間、該溶液のｐＨは、約７から約４へ低下した。０．８５０３ｇ（０．００４モル）を２００ｍｌのＣＯ２処理水に溶解することによりオルトケイ酸テトラエチル（ＴＥＯＳ、９８％）の溶液を調製して、溶液Ｂを形成した。
６．２２５６ｇ（０．０５４モル）のＨ３ＰＯ４（８５％アッセイ）を２００ｍＬの脱イオン水に添加することによりリン酸（Ｈ３ＰＯ４）溶液を調製し、溶液Ｃを形成した。
溶液Ｂ及びＣを分離フラスコで混合し、溶液Ａに同時に滴下し、定常的に撹拌した。溶液Ｂ及びＣの添加は、約４時間かかり、室温で実施した。この添加の間、その混合物のｐＨは、必要であればアンモニア溶液（Ｓ．Ｇ．０．８８、３５％）を使用して、１０．５と１２．５の間に維持した。溶液Ｂ及びＣの添加後、その混合物を、さらに１時間撹拌し、次いで、撹拌せずに終夜熟成させた。熟成した混合物を濾過し、脱イオン水各１００ｍｌを用いてその濾過ケーキを２回洗浄して、全ての残留アンモニアを除去し、得られた濾過ケーキを９０℃で終夜乾燥させた。乾燥した濾過ケーキを破砕及び粉砕して細粉にした。ＣＯ２ガス中で９００℃で２時間、炉のプログラムを５℃分−１の加熱速度で９００℃に設定した状態で、その試料を焼成／焼結し、水に吹き込んだ。９００℃に達すると、その温度を２時間維持してから室温まで冷却した（１０℃分−１）。
ＸＲＤパターンの例を図４に示す。
【００６８】
実施例５
この実施例では、溶液Ｂ及びＣを溶液Ａへ添加する順番を以下の手順で変更した。全ての試薬の容積及び濃度は、実施例１で詳述した手順で使用したものと同じであった。各手順の違いは、以下の通りである。溶液Ｃを懸濁液Ａに滴下し、添加の完了後、その混合物へ溶液Ｂを滴下した。その混合物のｐＨは、１０．５と１２．５の間に維持した。
熟成、乾燥及び焼結の手順は、実施例１で詳述したものと同じであった。
図１に示したものと類似のＸＲＤパターンを得た。
【００６９】
実施例６
溶液Ｂ及びＣを溶液Ａへ添加する順番を以下の手順で変更した。全ての試薬の容積及び濃度は、実施例１で詳述した手順で使用したものと同じであった。各手順の違いは、以下の通りである。溶液Ｂを懸濁液Ａに滴下し、添加の完了後、その混合物へ溶液Ｃを滴下した。その混合物のｐＨは、１０．５と１２．５の間に維持した。
熟成、乾燥及び焼結の手順は、実施例１で詳述したものと同じであった。
図１に示したものと類似のＸＲＤパターンを得た。
【００７０】
実施例７
この実施例では、ＣＯ２処理水を使用して調製した（１種又は複数の）溶液を変更した。溶液Ｂ及びＣの両方をＣＯ２処理水を使用して調製し、上記実施例で詳述したように、溶液Ａへ別々又は同時に添加した。同様に、上記方法を繰り返したが、今回は、溶液Ｃを生成するための水をＣＯ２処理し、次いで、上記実施例で詳述したように、溶液Ｂ及びＣを溶液Ａへ別々又は同時に添加した。
図１に示したものと類似のＸＲＤパターンを得た。
【００７１】
実施例８
上記方法（例えば、実施例１）のスケールアップのために変更する必要がある実験パラメーターは、溶液Ｂ及びＣの溶液／懸濁液Ａへの添加速度のみである。溶液Ｂ及びＣは、溶液／懸濁液Ａへ別々又は同時に添加した。
ＸＲＤパターンの例を図５に示す。
【００７２】
実施例９
Ｃａ１０［（ＰＯ４）６−２ｘ（ＳｉＯ４）ｘ（ＣＯ３）ｘ］［（ＯＨ）２］又は加熱時にＣａ１０［（ＰＯ４）６−２ｘ（ＳｉＯ４）ｘ（ＣＯ３）ｘ］［（ＯＨ）２−２ｙ（ＣＯ３）ｙ］、式中、ｘ＝０．３
この試料は、実施例１に関して調製したが、炭酸イオンを焼結の間（ＣＯ２雰囲気又はＣＯ２／Ｈ２Ｏ雰囲気中で）のみ導入し、沈殿の間には導入しなかった。
約２０グラムの炭酸カルシウム粉末（ＣａＣＯ３）（９９＋％Ａ．Ｃ．Ｓ．）を９００℃で１６時間より長く加熱し、炭酸塩を追い出し、酸化カルシウム（ＣａＯ）を残した。
５．６０７７ｇ（０．１モル）のＣａＯを２００ｍｌの脱イオン水に分散させることにより、水酸化カルシウムの懸濁液を調製した。さらなる反応の前にこの懸濁液を１５分撹拌して、溶液Ａを形成した。
０．６３７７ｇ（０．００３モル）を２００ｍｌの脱イオン水に溶解することによりオルトケイ酸テトラエチル（ＴＥＯＳ、９８％）の溶液を調製して、溶液Ｂを形成した。
６．２２５６ｇ（０．０５４モル）のＨ３ＰＯ４（８５％アッセイ）を２００ｍｌの脱イオン水に添加することによりリン酸（Ｈ３ＰＯ４）溶液を調製し、溶液Ｃを形成した。
溶液Ｂ及びＣを分離フラスコで混合し、溶液Ａに同時に滴下し、定常的に撹拌した。溶液Ｂ及びＣの添加は、約４時間かかり、室温で実施した。この添加の間、その混合物のｐＨは、必要であればアンモニア溶液（Ｓ．Ｇ．０．８８、３５％）を使用して、１０．５と１２．５の間に維持した。溶液Ｂ及びＣの添加後、その混合物を、さらに１時間撹拌し、次いで、撹拌せずに終夜熟成させた。熟成した混合物を濾過し、脱イオン水各１００ｍｌを用いてその濾過ケーキを２回洗浄して、全ての残留アンモニアを除去した。得られた濾過ケーキを９０℃で終夜乾燥させた。乾燥した濾過ケーキを破砕及び粉砕して細粉にした。ＣＯ２ガス中で９００℃で２時間、炉のプログラムを５℃分−１の加熱速度で９００℃に設定した状態で、その試料を焼成／焼結し、水に吹き込んだ。９００℃に達すると、その温度を２時間維持してから室温まで冷却した（１０℃分−１）。
ＸＲＤパターンの例を図６に示す。
【００７３】
実施例１〜９の試料の分析
上記の実施例１〜９で調製したケイ酸塩／炭酸塩共置換ヒドロキシアパタイトは、ＣＯ２／Ｈ２Ｏ雰囲気中で、７００℃〜１１５０℃で熱的に安定であった。これらの温度を超えると、ヒドロキシアパタイト及び酸化カルシウム／炭酸カルシウム／αリン酸三カルシウムへの部分的分解が見られた。
沈殿及び焼成／焼結した粉末は、ＸＲＤ及びＦＴＩＲ分析により特徴付けられた。焼成／焼結試料のＸ線回析パターンは、ＨＡに相当するピークのみを示す。パターンの中には、ＨＡを主位相（＞約９８ｗｔ％）として有する、小レベルの炭酸カルシウム（＜全体の約２ｗｔ％）を示すものもある。しかし、焼成温度が低くなる（すなわち、９００℃未満）と、炭酸カルシウムへの分解が生じないであろう。
フーリエ変換赤外分光（ＦＴＩＲ）分析は、その特徴的な振動数により、ＯＨ、ＰＯ４、ＳｉＯ４及びＣＯ３などの様々な官能基の同定を可能にし、大部分の分子振動のエネルギーは、電磁スペクトルの赤外域に相当する。ＦＴＩＲ分光法は、ヒドロキシアパタイト中の様々な官能基の存在又は非存在の判定に理想的な方法である。化学量論的な非置換ヒドロキシアパタイトは、ＦＴＩＲスペクトル中のＯＨ群及びＰＯ４群に相当する振動バンドのみを生成するであろう。ＦＴＩＲ分光法は、ケイ酸塩／炭酸塩共置換ヒドロキシアパタイト中のＳｉＯ４群及びＣＯ３群の検出の他に、ＳｉＯ４群及びＣＯ３群の、それらがヒドロキシアパタイト格子中で占有すると見込まれる部位、すなわち、ＰＯ４群及び／又はＯＨ群に対する影響を示すであろう。
ケイ酸塩／炭酸塩共置換ヒドロキシアパタイトのＦＴＩＲスペクトルは、非置換ヒドロキシアパタイトのＦＴＩＲスペクトルといくつかの点で著しく異なる。第１に、１４０５、１４５０、１５４０、８８０、８７３、８７０、７５５ｃｍ−１でのＣＯ３群に相当する強いバンドの出現。第２に、シリケート振動が原因の、ホスフェートｖ１及びｖ３領域（１１００〜９００ｃｍ−１）中の追加バンド、並びに約９５０、６５０及び５１０ｃｍ−１での追加ピークの出現。第３に、非置換ヒドロキシアパタイトと比較したときの、３５７０ｃｍ−１でのＯＨ伸縮振動及び６３１ｃｍ−１でのＯＨ秤動ピークの強さの低下。
ＦＴＩＲ分析の結果は、ＳｉＯ４の含有を裏付ける証拠に付随するＯＨピークに伴うスペクトル中のＣＯ３群の含有により示されるように、ＡＢ型のケイ酸塩／炭酸塩共置換ヒドロキシアパタイトが合成されたことを示唆する（例えば、図７−実施例１のＦＴＩＲスペクトルを参照）。
【００７４】
分解実験
ある範囲のヒドロキシアパタイト化合物の分解生成物は、以下の通り研究した。水性沈殿法により、ヒドロキシアパタイト（ケイ酸塩も炭酸塩も含まない）、ケイ酸置換ヒドロキシアパタイト（ｘ＝０．３）（炭酸塩を含まない）、ケイ酸／炭酸置換ヒドロキシアパタイト（ｘ＝０．３）、及びケイ酸／炭酸置換ヒドロキシアパタイト（ｘ＝０．６）の試料を調製し、次いで、空中で１２００℃で２時間焼結した。
図８は、以下のラベルを有する各試料のＸ線回析パターンを示す。
・ヒドロキシアパタイト［ＨＡ］（ケイ酸塩も炭酸塩も含まない）
・ケイ酸置換ヒドロキシアパタイト［Ｓｉ−ＨＡ、ｘ＝０．３］（炭酸塩を含まない）
・ケイ酸／炭酸置換ヒドロキシアパタイト［ＳｉＣ−ＨＡ、ｘ＝０．３］、及び
・ケイ酸／炭酸置換ヒドロキシアパタイト［ＳｉＣ−ＨＡ、ｘ＝０．６］。
ＨＡ試料及びＳｉ−ＨＡ試料の両方が、ヒドロキシアパタイトのみを含有し、二次相を含有しないＸ線回析パターンを生じる。対照的に、２種のケイ酸／炭酸置換ヒドロキシアパタイト［ＳｉＣ−ＨＡ、ｘ＝０．３及び０．６］は、ＣａＯを不純物相として生成するＣａが豊富な組成物（Ｃａ／［Ｐ＋Ｓｉ］＞１．６７）をもたらす、ヒドロキシアパタイト様相のリン酸基部位からの炭酸塩の減少を示す、ＨＡ相及びＣａＯ相（矢印で示す）からなる回析パターンを生じる。
ＨＡ試料及びＳｉ−ＨＡ試料の回析パターンにおけるＣａＯの欠如は、これらの２種の相が、Ｂ部位に炭酸塩を全く含有せず、その結果、Ｃａ／［Ｐ＋Ｓｉ］＝１．６７であることを示す。沈殿後及び加熱前にＨＡ試料及びＳｉ−ＨＡ試料のＦＴＩＲスペクトルで見られるいずれの炭酸塩バンドも、明らかに、表面に吸着された炭酸塩又は不安定な炭酸塩に関連し、リン酸基部位上のＨＡ構造内の炭酸イオンに関連するものではない。
対照的に、本発明によるケイ酸／炭酸置換ヒドロキシアパタイト試料の空中での加熱時のＣａＯの存在は、この試料が、リン酸基部位上に炭酸塩を含有し（ＦＴＩＲにより見られるように）、空中での加熱時に炭酸塩が失われていることを示す。
本発明に従って製造したヒドロキシアパタイトは、現在当技術分野で知られているものより、より厳密に天然の生体ヒドロキシアパタイトに匹敵する特性を示す。本発明の方法は、従来の方法より、より強い材料をもたらし、ケイ酸塩を伴う置換炭酸塩の存在は、生体の硬組織の発達及び成長に対して顕著な影響を有する。さらに、ヒドロキシアパタイトの生物活性は、より大きい。
【図面の簡単な説明】
【００７５】
【図１】ＸＲＤパターンの例
【図２】ＸＲＤパターンの例
【図３】ＸＲＤパターンの例
【図４】ＸＲＤパターンの例
【図５】ＸＲＤパターンの例
【図６】ＸＲＤパターンの例
【図７】実施例１のＦＴＩＲスペクトル
【図８】各試料のＸ線回析パターン
【図１】
0005555905.tif 000002
【図２】
0005555905.tif 000003
【図３】
0005555905.tif 000004
【図４】
0005555905.tif 000005
【図５】
0005555905.tif 000006
【図６】
0005555905.tif 000007
【図７】
0005555905.tif 000008
【図８】
0005555905.tif 000009